Brevet FR2900458A1 — publié le 20071102

La présente invention concerne un complexe multicouche isolant à haute température. Dans de nombreux domaines industriels dans lesquels il existe des sources de chaleur importante (fours industriels, tuyauteries hautes 5 températures,...), il faut isoler et confiner ces zones pour empêcher la diffusion de la chaleur à des organes qui ne peuvent supporter de haute température ou à des personnes. Les éléments d'isolation thermique actuels sont toutefois insatisfaisants sur de nombreux points techniques et économiques. 10 L'invention se propose de résoudre ces inconvénients. L'invention a pour objet un complexe multicouche d'isolation thermique et acoustique, comprenant au moins deux nappes de film réfléchissant aluminisé entre lesquelles sont disposées au moins deux couches de matériau fibreux aiguilleté, liées à chaque nappe par au moins 15 deux coutures parallèles de fils. L'invention fournit ainsi un complexe dont l'effet de protection thermique et notamment de protection contre le feu combine une composante de réflexion qui est conférée par les nappes de film aluminisé et une composante d'isolation qui est conférée par la faible conductivité 20 thermique des couches internes. Selon une forme d'exécution de l'invention, la couche de matériau fibreux aiguilleté est un feutre de verre. Selon une autre forme de réalisation de l'invention, la couche de matériau fibreux aiguilleté est un feutre de silice. 25 De préférence, les trois couches de matériau fibreux sont d'épaisseur comprise entre 12 mm et 1 5 mm. Cette disposition permet de créer un complexe qui présente une importante souplesse et donc lui permet d'épouser des surfaces gauches. Selon une forme de réalisation, le complexe présente deux 30 couches de matériau fibreux aiguilleté ayant une ruasse surfacique comprise entre 0,70 et 0,90 kg/m2. Dans une autre forme de réalisation, le complexe présente trois couches de matériau fibreux aiguilleté ayant une ruasse surfacique comprise entre 1,10 et 1,20 kg/m2. Pour sa bonne compréhension, l'invention est décrite en référence au dessin ci annexé représentant à titre d'exemple non limitatif une forme de réalisation d'un complexe selon celle-ci. Figure 1 représente le complexe anti feu en coupe longitudinale, 5 Figure 2 montre le complexe en vue par-dessus. En se référant tout d'abord à la figure 1, on peut voir que le complexe est constitué de trois couches 2 internes d'épaisseur égale ; les couches 2 sont constituées à base de feutre de verre comprenant des fibres de verre continues dont le liage se fait par un aiguilletage mécanique 10 contrôlé. La masse surfacique de ces couches 2 est de l'ordre de 1,10 kg/m2 à 1,20 kg/m2. Il peut également être envisagé de réaliser les trois couches 2 centrales dans un feutre aiguilleté de silice. De part et d'autre de ces trois couches 2 centrales, il est prévu 15 deux nappes 3 d'un film aluminisé. La liaison entre chacune des fibres est réalisée par deux coutures longitudinales d'un fil 5, par exemple de nylon thermorésistant. Le complexe se présente sous la forme d'une laize d'une largeur de l'ordre de un mètre et d'une longueur de dix à cinquante mètres selon 20 l'épaisseur de ces couches internes. On note que ce complexe présente une souplesse importante du fait de la constitution de son âme par trois couches séparées qui sont susceptibles de glisser les unes par rapport aux autres et qui permet au complexe d'épouser des formes gauches. 25 Le complexe agit sur deux modes : d'une part, il réfléchit la chaleur par ses couches aluminisées, et d'autre part, il isole grâce à la faible conductibilité thermique de ces trois couches 2 internes et peut ainsi résister à des température de l'ordre de 150 C de manière continue. Bien entendu, l'invention n'est pas limitée à la forme de 30 réalisation décrite ci-dessus à titre d'exemple non limitatif mais elle en embrasse au contraire toutes les formes de réalisation. Ainsi il peut être envisagé de prévoir deux couches 2 centrales de matériau fibreux aiguilleté qui dans ce cas peuvent présenter une masse surfacique de l'ordre de 0,70 kg/m2 à 0,90 kg/m2. REVENDICATIONS 1. Complexe multicouche d'isolation thermique et acoustique, caractérisé en ce qu'il comprend deux nappes (3) de film réfléchissant aluminisé entre lesquelles sont disposées au moins deux couches (2) de matériau fibreux aiguilleté, liées à chaque nappe (3) par au moins deux coutures parallèles de fils. 2. Complexe multicouche d'isolation thermique selon la 10 revendication 1, caractérisé en ce que chaque couche de matériau fibreux aiguilleté est un feutre de verre. 3. Complexe multicouche d'isolation thermique selon la revendication 1, caractérisé en ce que chaque couche de matériau fibreux aiguilleté est un feutre de silice. 15 4. Complexe multicouche d'isolation thermique selon l'un des revendications 1 à 3, caractérisé en ce que le complexe comprend trois couches de matériau fibreux présentant une épaisseur comprise entre 12 mm et 15 mm. 5. Complexe multicouche d'isolation thermique selon l'une des 20 revendications 1 à 3, caractérisé en ce que le complexe présente deux couches de matériau fibreux aiguilleté ayant une masse surfacique comprise entre 0,70 et 0,90 kg/m2. 6. Complexe multicouche d'isolation thermique selon l'une des revendications 1 à 4, caractérisé en ce que le complexe présente trois 25 couches de matériau fibreux aiguilleté ayant une masse surfacique comprise entre 1,10 et 1,20 kg/m2.